【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
４重量％〜２５重量％のスズと；
０．１重量％〜８重量％のアンチモンと；
０．０３重量％〜４重量％の銅と；
０．０３重量％〜４重量％のニッケルと；
６６重量％〜９０重量％のインジウムと；
０．５重量％〜９重量％の銀と；
０．２重量％〜６重量％の亜鉛とのみからなる元素混合物を含むはんだ組成物。
【請求項２】
請求項１記載のはんだ組成物であって、固相線温度が１２０℃〜１４５℃の範囲にある、はんだ組成物。
【請求項３】
請求項１記載のはんだ組成物であって、液相線温度が１３０℃〜１５５℃の範囲にある、はんだ組成物。
【請求項４】
請求項１記載のはんだ組成物であって、前記元素混合物が、
７重量％〜１９重量％のスズと；
０．２重量％〜８重量％のアンチモンと；
０．１重量％〜１．５重量％の銅と；
０．１重量％〜４重量％のニッケルと；
７０重量％〜８０重量％のインジウムと；
４重量％〜８重量％の銀と；
０．２重量％〜６重量％の亜鉛とのみからなる、はんだ組成物。
【請求項５】
請求項１記載のはんだ組成物であって、前記元素混合物が、
４重量％〜２０重量％のスズと；
０．１重量％〜８重量％のアンチモンと；
０．１重量％〜４重量％の銅と；
０．１重量％〜３重量％のニッケルと；
７１重量％〜８６重量％のインジウムと；
１重量％〜６重量％の銀と；
０．２重量％〜６重量％の亜鉛とのみからなる、はんだ組成物。
【請求項６】
１１重量％〜１７重量％のスズと；
０．５重量％〜３重量％のアンチモンと；
０．５重量％〜１．５重量％の銅と；
０．５重量％〜５重量％のニッケルと；
７２重量％〜７７重量％のインジウムと；
４重量％〜８．５重量％の銀と；
０．３重量％〜１．５重量％の亜鉛とのみからなる元素混合物を含むはんだ組成物。
【請求項７】
請求項６記載のはんだ組成物であって、固相線温度が１２０℃〜１４５℃の範囲にある、はんだ組成物。
【請求項８】
請求項７記載のはんだ組成物であって、固相線温度が１２０℃〜１３５℃の範囲にある、はんだ組成物。
【請求項９】
請求項６記載のはんだ組成物であって、液相線温度が１３０℃〜１５５℃の範囲にある、はんだ組成物。
【請求項１０】
請求項９記載のはんだ組成物であって、液相線温度が１３０℃〜１４５℃の範囲にある、はんだ組成物。
【請求項１１】
請求項６記載のはんだ組成物であって、前記元素混合物が、
１３重量％〜１５重量％のスズと；
０．５重量％〜２．５重量％のアンチモンと；
０．５重量％〜１．５重量％の銅と；
１重量％〜４重量％のニッケルと；
７４重量％〜７５重量％のインジウムと；
５重量％〜８．５重量％の銀と；
０．３重量％〜１．５重量％の亜鉛とのみからなる、はんだ組成物。
【請求項１２】
請求項１１記載のはんだ組成物であって、前記元素混合物が、
１５重量％のスズと；
０．５重量％〜１．５重量％のアンチモンと；
０．５重量％〜１．５重量％の銅と；
１重量％のニッケルと；
７５重量％のインジウムと；
６重量％の銀と；
０．５重量％〜１．５重量％の亜鉛とのみからなる、はんだ組成物。
【請求項１３】
請求項１２記載のはんだ組成物であって、前記元素混合物が、
１５重量％のスズと；
１重量％のアンチモンと；
１重量％の銅と；
１重量％のニッケルと；
７５重量％のインジウムと；
６重量％の銀と；
１重量％の亜鉛とのみからなる、はんだ組成物。
【請求項１４】
請求項１１記載のはんだ組成物であって、前記元素混合物が、
１４重量％のスズと；
０．５重量％〜１．５重量％のアンチモンと；
０．５重量％〜１．５重量％の銅と；
３重量％のニッケルと；
７５重量％のインジウムと；
５重量％の銀と；
０．５重量％〜１．５重量％の亜鉛とのみからなる、はんだ組成物。
【請求項１５】
請求項１４記載のはんだ組成物であって、前記元素混合物が、
１４重量％のスズと；
１重量％のアンチモンと；
１重量％の銅と；
３重量％のニッケルと；
７５重量％のインジウムと；
５重量％の銀と；
１重量％の亜鉛とのみからなる、はんだ組成物。
【請求項１６】
請求項１１記載のはんだ組成物であって、前記元素混合物が、
１３重量％のスズと；
１．５重量％〜２．５重量％のアンチモンと；
０．５重量％〜１．５重量％の銅と；
４重量％のニッケルと；
７４重量％のインジウムと；
５重量％の銀と；
０．５重量％〜１．５重量％の亜鉛とのみからなる、はんだ組成物。
【請求項１７】
請求項１６記載のはんだ組成物であって、前記元素混合物が、
１３重量％のスズと；
２重量％のアンチモンと；
１重量％の銅と；
４重量％のニッケルと；
７４重量％のインジウムと；
５重量％の銀と；
１重量％の亜鉛とのみからなる、はんだ組成物。
【請求項１８】
４重量％〜２５重量％のスズと；
０．１重量％〜８重量％のアンチモンと；
０．０３重量％〜４重量％の銅と；
０．０３重量％〜４重量％のニッケルと；
６６重量％〜９０重量％のインジウムと；
０．５重量％〜９重量％の銀と；
０．２重量％〜６重量％の亜鉛と；
０．０１重量％〜０．３重量％のゲルマニウムとのみからなる元素混合物を含むはんだ組成物。
【手続補正２】
【補正対象書類名】明細書
【補正対象項目名】００９０
【補正方法】変更
【補正の内容】
【００９０】
例となる実施形態を参照しつつ、本発明を具体的に図示し、記載したが、当業者であれば理解しうるように、添付の特許請求の範囲に包含される本発明の範囲から逸脱しないかぎり、形態および詳細について種々の変化を加えることが可能である。
なお、本発明は、実施態様として以下の内容を含んでいてもよい。
［実施態様１］
約４重量％〜約２５重量％のスズと；
約０．１重量％〜約８重量％のアンチモンと；
約０．０３重量％〜約４重量％の銅と；
約０．０３重量％〜約４重量％のニッケルと；
約６６重量％〜約９０重量％のインジウムと；
約０．５重量％〜約９重量％の銀とを含む元素混合物を含むはんだ組成物。
［実施態様２］
実施態様１記載のはんだ組成物であって、約０．２重量％〜約８重量％のアンチモンを含む、はんだ組成物。
［実施態様３］
実施態様１記載のはんだ組成物であって、約１重量％〜約７重量％の銀を含む、はんだ組成物。
［実施態様４］
実施態様３記載のはんだ組成物であって、約３重量％〜約７重量％の銀を含む、はんだ組成物。
［実施態様５］
実施態様３記載のはんだ組成物であって、約１重量％〜約４重量％の銀を含む、はんだ組成物。
［実施態様６］
実施態様１記載のはんだ組成物であって、約０．２重量％〜約６重量％の亜鉛をさらに含む、はんだ組成物。
［実施態様７］
実施態様６記載のはんだ組成物であって、約０．３重量％〜約６重量％の亜鉛を含む、はんだ組成物。
［実施態様８］
実施態様７記載のはんだ組成物であって、約３重量％〜約５重量％の亜鉛を含む、はんだ組成物。
［実施態様９］
実施態様１記載のはんだ組成物であって、約０．０１重量％〜約０．３重量％のゲルマニウムをさらに含む、はんだ組成物。
［実施態様１０］
実施態様９記載のはんだ組成物であって、約７０重量％〜約８６重量％のインジウムを含む、はんだ組成物。
［実施態様１１］
実施態様１記載のはんだ組成物であって、固相線温度が約１２０℃〜約１４５℃の範囲にある、はんだ組成物。
［実施態様１２］
実施態様１記載のはんだ組成物であって、液相線温度が１３０℃〜約１５５℃の範囲にある、はんだ組成物。
［実施態様１３］
実施態様１記載のはんだ組成物であって、前記元素混合物が、
約７重量％〜約１９重量％のスズと；
約０．２重量％〜約８重量％のアンチモンと；
約０．１重量％〜約１．５重量％の銅と；
約０．１重量％〜約４重量％のニッケルと；
約７０重量％〜約８０重量％のインジウムと；
約４重量％〜約８重量％の銀とを含む、はんだ組成物。
［実施態様１４］
実施態様１３記載のはんだ組成物であって、約７４重量％〜約７８重量％のインジウムを含む、はんだ組成物。
［実施態様１５］
実施態様１４記載のはんだ組成物であって、約５重量％〜約１０重量％のスズを含む、はんだ組成物。
［実施態様１６］
実施態様１４記載のはんだ組成物であって、約１２重量％〜約１９重量％のスズを含む、はんだ組成物。
［実施態様１７］
実施態様１６記載のはんだ組成物であって、約１２重量％〜約１６重量％のスズを含む、はんだ組成物。
［実施態様１８］
実施態様１３記載のはんだ組成物であって、約７４重量％〜約８０重量％のインジウムを含む、はんだ組成物。
［実施態様１９］
実施態様１３記載のはんだ組成物であって、約０．１重量％〜約３重量％のニッケルを含む、はんだ組成物。
［実施態様２０］
実施態様１３記載のはんだ組成物であって、約０．２重量％〜約５重量％のアンチモンを含む、はんだ組成物。
［実施態様２１］
実施態様１記載のはんだ組成物であって、前記元素混合物が、
約４重量％〜約２０重量％のスズと；
約０．１重量％〜約８重量％のアンチモンと；
約０．１重量％〜約４重量％の銅と；
約０．１重量％〜約３重量％のニッケルと；
約７１重量％〜約８６重量％のインジウムと；
約１重量％〜約６重量％の銀とを含む、はんだ組成物。
［実施態様２２］
実施態様２１記載のはんだ組成物であって、約１０重量％〜約１９重量％のスズを含む、はんだ組成物。
［実施態様２３］
実施態様２１記載のはんだ組成物であって、約７４重量％〜約８０重量％のインジウムを含む、はんだ組成物。
［実施態様２４］
実施態様２３記載のはんだ組成物であって、約１重量％〜約７重量％の銀を含む、はんだ組成物。
［実施態様２５］
実施態様２４記載のはんだ組成物であって、約３．５重量％の銅を含む、はんだ組成物。
［実施態様２６］
実施態様２１記載のはんだ組成物であって、約０．１重量％〜約１重量％のニッケルを含む、はんだ組成物。
［実施態様２７］
実施態様２１記載のはんだ組成物であって、約１重量％〜約３重量％のニッケルを含む、はんだ組成物。
［実施態様２８］
実施態様２１記載のはんだ組成物であって、約０．２重量％〜約２重量％のアンチモンを含む、はんだ組成物。
［実施態様２９］
実施態様２１記載のはんだ組成物であって、約２重量％〜約６重量％のアンチモンを含む、はんだ組成物。
［実施態様３０］
ガラス素子と；
前記ガラス素子上の銀を含む電気コンタクト表面層と；
約４重量％〜約２５重量％のスズ、約０．１重量％〜約８重量％のアンチモン、約０．０３重量％〜約４重量％の銅、約０．０３重量％〜約４重量％のニッケル、約６６重量％〜約９０重量％のインジウム、約０．５重量％〜約９重量％の銀を含む元素混合物を含むはんだ組成物層と；
前記はんだ組成物層によって、前記ガラス素子上の前記電気コンタクト表面層にはんだ付けされる電気コネクタとを有する、電気接続構造。
［実施態様３１］
実施態様３０記載の電気接続構造であって、前記元素混合物が、約０．３重量％〜約６重量％の亜鉛をさらに含む、電気接続構造。
［実施態様３２］
実施態様３０記載の電気接続構造であって、前記元素混合物が、約０．０１重量％〜約０．３重量％のゲルマニウムをさらに含む、電気接続構造。
［実施態様３３］
ガラス素子と；
前記ガラス素子上の銀を含む電気コンタクト表面層と；
実質的に、約４重量％〜約２５重量％のスズ、約０．１重量％〜約８重量％のアンチモン、約０．０３重量％〜約４重量％の銅、約０．０３重量％〜約４重量％のニッケル、約６６重量％〜約９０重量％のインジウム、約０．５重量％〜約９重量％の銀からなる元素混合物を含むはんだ組成物の層を用い、前記ガラス素子上の前記電気コンタクト表面層にはんだ付けされる電気コネクタとを有する、電気接続構造。
［実施態様３４］
実施態様３３記載の電気接続構造であって、前記元素混合物が、実質的に、さらに、約０．３重量％〜約６重量％の亜鉛を含む元素混合物からなる、電気接続構造。
［実施態様３５］
実施態様３３記載の電気接続構造であって、前記元素混合物が、実質的に、さらに約０．０１重量％〜約０．３重量％のゲルマニウムを含む元素混合物からなる、電気接続構造。
［実施態様３６］
インジウム、ニッケル、銅、銀、アンチモン、スズを共に混合し、
約４重量％〜約２５重量％のスズと；
約０．１重量％〜約８重量％のアンチモンと；
約０．０３重量％〜約４重量％の銅と；
約０．０３重量％〜約４重量％のニッケルと；
約６６重量％〜約９０重量％のインジウムと；
約０．５重量％〜約９重量％の銀を含む合金を作製する工程を含む、はんだ組成物の作製方法。
［実施態様３７］
実施態様３６記載の方法であって、インジウムとスズを第１の溶融混合物中で共に混合し、少なくともニッケル、銅、銀を第２の混合物の融液中で共に混合し、これを第１の溶融混合物に加える、方法。
［実施態様３８］
実施態様３６記載の方法であって、スズとニッケルを溶融混合物中で共に混合し、次いで、少なくとも銅、インジウム、銀をこの溶融混合物に加える、方法。
［実施態様３９］
実施態様３８記載の方法であって、溶融混合物に他のすべての金属が加えられた後に亜鉛を加えることをさらに含む、方法。
［実施態様４０］
実施態様３６記載の方法であって、組成物が、約０．２重量％〜約８重量％のアンチモンを含む、方法。
［実施態様４１］
実施態様３６記載の方法であって、組成物が、約１重量％〜約７重量％の銀を含む、方法。
［実施態様４２］
実施態様４１記載の方法であって、組成物が、約３重量％〜約７重量％の銀を含む、方法。
［実施態様４３］
実施態様４１記載の方法であって、組成物が、約１重量％〜約４重量％の銀を含む、方法。
［実施態様４４］
実施態様３６記載の方法であって、約０．２重量％〜約６重量％の亜鉛を混合する工程をさらに含む、方法。
［実施態様４５］
実施態様４４記載の方法であって、組成物が、約０．３重量％〜約６重量％の亜鉛を含む、方法。
［実施態様４６］
実施態様４５記載の方法であって、組成物が、約３重量％〜約５重量％の亜鉛を含む、方法。
［実施態様４７］
実施態様３６記載の方法であって、約０．０１重量％〜約０．３重量％のゲルマニウムを混合する工程をさらに含む、方法。
［実施態様４８］
実施態様４７記載の方法であって、組成物が、約７０重量％〜約８６重量％のインジウムを含む、方法。
［実施態様４９］
実施態様３６記載の方法であって、はんだ組成物の固相線温度が約１２０℃〜約１４５℃の範囲にある、方法。
［実施態様５０］
実施態様３６記載の方法であって、はんだ組成物の液相線温度が１３０℃〜約１５５℃の範囲にある、方法。
［実施態様５１］
実施態様３６記載の方法であって、スズを約７重量％〜約１９重量％の比率で混合し、アンチモンを約０．２重量％〜約８重量％の比率で混合し、銅を約０．１重量％〜約１．５重量％の比率で混合し、ニッケルを約０．１重量％〜約４重量％の比率で混合し、インジウムを約７０重量％〜約８０重量％の比率で混合し、銀を約４重量％〜約８重量％の比率で混合する、方法。
［実施態様５２］
実施態様５１記載の方法であって、組成物が、約７４重量％〜約７８重量％のインジウムを含む、方法。
［実施態様５３］
実施態様５２記載の方法であって、組成物が、約５重量％〜約１０重量％のスズを含む、方法。
［実施態様５４］
実施態様５２記載の方法であって、組成物が、約１２重量％〜約１９重量％のスズを含む、方法。
［実施態様５５］
実施態様５４記載の方法であって、組成物が、約１２重量％〜約１６重量％のスズを含む、方法。
［実施態様５６］
実施態様５１記載の方法であって、組成物が、約７４重量％〜約８０重量％のインジウムを含む、方法。
［実施態様５７］
実施態様５１記載の方法であって、組成物が、約０．１重量％〜約３重量％のニッケルを含む、方法。
［実施態様５８］
実施態様５１記載の方法であって、組成物が、約０．２重量％〜約５重量％のアンチモンを含む、方法。
［実施態様５９］
実施態様３６記載の方法であって、前記合金が、
約４重量％〜約２０重量％のスズと；
約０．１重量％〜約８重量％のアンチモンと；
約０．１重量％〜約４重量％の銅と；
約０．１重量％〜約３重量％のニッケルと；
約７１重量％〜約８６重量％のインジウムと；
約１重量％〜約６重量％の銀とを含む、方法。
［実施態様６０］
実施態様５９記載の方法であって、組成物が、約１０重量％〜約１９重量％のスズを含む、方法。
［実施態様６１］
実施態様５９記載の方法であって、組成物が、約７４重量％〜約８０重量％のインジウムを含む、方法。
［実施態様６２］
実施態様６１記載の方法であって、組成物が、約１重量％〜約７重量％の銀を含む、方法。
［実施態様６３］
実施態様６２記載の方法であって、組成物が、約３．５重量％の銅を含む、方法。
［実施態様６４］
実施態様５９記載の方法であって、組成物が、約０．１重量％〜約１重量％のニッケルを含む、方法。
［実施態様６５］
実施態様５９記載の方法であって、組成物が、約１重量％〜約２重量％のニッケルを含む、方法。
［実施態様６６］
実施態様５９記載の方法であって、組成物が、約０．２重量％〜約２重量％のアンチモンを含む、方法。
［実施態様６７］
実施態様５９記載の方法であって、組成物が、約２重量％〜約６重量％のアンチモンを含む、方法。
［実施態様６８］
約１１重量％〜約１７重量％のスズと；
約０．５重量％〜約３重量％のアンチモンと；
約０．５重量％〜約１．５重量％の銅と；
約０．５重量％〜約５重量％のニッケルと；
約７２重量％〜約７７重量％のインジウムと；
約４重量％〜約８．５重量％の銀と；
約０．３重量％〜約１．５重量％の亜鉛とを含む元素混合物を含むはんだ組成物。
［実施態様６９］
実施態様６８記載のはんだ組成物であって、前記元素混合物が、
約１３重量％〜約１５重量％のスズと；
約０．５重量％〜約２．５重量％のアンチモンと；
約０．５重量％〜約１．５重量％の銅と；
約１重量％〜約４重量％のニッケルと；
約７４重量％〜約７５重量％のインジウムと；
約５重量％〜約８．５重量％の銀と；
約０．３重量％〜約１．５重量％の亜鉛とを含む、はんだ組成物。
［実施態様７０］
実施態様６９記載のはんだ組成物であって、前記元素混合物が、
約１５重量％のスズと；
約０．５重量％〜約１．５重量％のアンチモンと；
約０．５重量％〜約１．５重量％の銅と；
約１重量％のニッケルと；
約７５重量％のインジウムと；
約６重量％の銀と；
約０．５重量％〜約１．５重量％の亜鉛とを含む、はんだ組成物。
［実施態様７１］
実施態様７０記載のはんだ組成物であって、前記元素混合物が、
約１５重量％のスズと；
約１重量％のアンチモンと；
約１重量％の銅と；
約１重量％のニッケルと；
約７５重量％のインジウムと；
約６重量％の銀と；
約１重量％の亜鉛とを含む、はんだ組成物。
［実施態様７２］
実施態様６９記載のはんだ組成物であって、前記元素混合物が、
約１４重量％のスズと；
約０．５重量％〜約１．５重量％のアンチモンと；
約０．５重量％〜約１．５重量％の銅と；
約３重量％のニッケルと；
約７５重量％のインジウムと；
約５重量％の銀と；
約０．５重量％〜約１．５重量％の亜鉛とを含む、はんだ組成物。
［実施態様７３］
実施態様７２記載のはんだ組成物であって、前記元素混合物が、
約１４重量％のスズと；
約１重量％のアンチモンと；
約１重量％の銅と；
約３重量％のニッケルと；
約７５重量％のインジウムと；
約５重量％の銀と；
約１重量％の亜鉛とを含む、はんだ組成物。
［実施態様７４］
実施態様６９記載のはんだ組成物であって、前記元素混合物が、
約１３重量％のスズと；
約１．５重量％〜約２．５重量％のアンチモンと；
約０．５重量％〜約１．５重量％の銅と；
約４重量％のニッケルと；
約７４重量％のインジウムと；
約５重量％の銀と；
約０．５重量％〜約１．５重量％の亜鉛とを含む、はんだ組成物。
［実施態様７５］
実施態様７４記載のはんだ組成物であって、前記元素混合物が、
約１３重量％のスズと；
約２重量％のアンチモンと；
約１重量％の銅と；
約４重量％のニッケルと；
約７４重量％のインジウムと；
約５重量％の銀と；
約１重量％の亜鉛とを含む、はんだ組成物。
［実施態様７６］
インジウム、ニッケル、銅、亜鉛、銀、アンチモン、スズを共に混合し、
約１１重量％〜約１７重量％のスズと；
約０．５重量％〜約３重量％のアンチモンと；
約０．５重量％〜約１．５重量％の銅と；
約０．５重量％〜約５重量％のニッケルと；
約７２重量％〜約７７重量％のインジウムと；
約４重量％〜約８．５重量％の銀と；
約０．３重量％〜約１．５重量％の亜鉛とを含む合金を作製する工程を含む、はんだ組成物の作製方法。
［実施態様７７］
実施態様７６記載の方法であって、組成物が、
約１３重量％〜約１５重量％のスズと；
約０．５重量％〜約２．５重量％のアンチモンと；
約０．５重量％〜約１．５重量％の銅と；
約１重量％〜約４重量％のニッケルと；
約７４重量％〜約７５重量％のインジウムと；
約５重量％〜約６重量％の銀と；
約０．５重量％〜約１．５重量％の亜鉛とを含む、方法。
［実施態様７８］
実施態様７７記載の方法であって、組成物が、
約１５重量％のスズと；
約０．５重量％〜約１．５重量％のアンチモンと；
約０．５重量％〜約１．５重量％の銅と；
約１重量％のニッケルと；
約７５重量％のインジウムと；
約６重量％の銀と；
約０．５重量％〜約１．５重量％の亜鉛とを含む、方法。
［実施態様７９］
実施態様７８記載の方法であって、組成物が、
約１５重量％のスズと；
約１重量％のアンチモンと；
約１重量％の銅と；
約１重量％のニッケルと；
約７５重量％のインジウムと；
約６重量％の銀と；
約１重量％の亜鉛とを含む、方法。
［実施態様８０］
実施態様７７記載の方法であって、組成物が、
約１４重量％のスズと；
約０．５重量％〜約１．５重量％のアンチモンと；
約０．５重量％〜約１．５重量％の銅と；
約３重量％のニッケルと；
約７５重量％のインジウムと；
約５重量％の銀と；
約０．５重量％〜約１．５重量％の亜鉛とを含む、方法。
［実施態様８１］
実施態様８０記載の方法であって、組成物が、
約１４重量％のスズと；
約１重量％のアンチモンと；
約１重量％の銅と；
約３重量％のニッケルと；
約７５重量％のインジウムと；
約５重量％の銀と；
約１重量％の亜鉛とを含む、方法。
［実施態様８２］
実施態様７７記載の方法であって、組成物が、
約１３重量％のスズと；
約１．５重量％〜約２．５重量％のアンチモンと；
約０．５重量％〜約１．５重量％の銅と；
約４重量％のニッケルと；
約７４重量％のインジウムと；
約５重量％の銀と；
約０．５重量％〜約１．５重量％の亜鉛とを含む、方法。
［実施態様８３］
実施態様８２記載の方法であって、組成物が、
約１３重量％のスズと；
約２重量％のアンチモンと；
約１重量％の銅と；
約４重量％のニッケルと；
約７４重量％のインジウムと；
約５重量％の銀と；
約１重量％の亜鉛とを含む、方法。
［実施態様８４］
実質的に、約１１重量％〜約１７重量％のスズと；
約０．５重量％〜約３重量％のアンチモンと；
約０．５重量％〜約１．５重量％の銅と；
約０．５重量％〜約５重量％のニッケルと；
約７２重量％〜約７７重量％のインジウムと；
約４重量％〜約８．５重量％の銀と；
約０．３重量％〜約１．５重量％の亜鉛とからなる元素混合物を含むはんだ組成物。
［実施態様８５］
実施態様８４記載のはんだ組成物であって、固相線温度が約１２０℃〜約１４５℃の範囲にある、はんだ組成物。
［実施態様８６］
実施態様８５記載のはんだ組成物であって、固相線温度が約１２０℃〜約１３５℃の範囲にある、はんだ組成物。
［実施態様８７］
実施態様８４記載のはんだ組成物であって、液相線温度が１３０℃〜約１５５℃の範囲にある、はんだ組成物。
［実施態様８８］
実施態様８７記載のはんだ組成物であって、液相線温度が１３０℃〜約１４５℃の範囲にある、はんだ組成物。
［実施態様８９］
実施態様８４記載のはんだ組成物であって、前記元素混合物が実質的に、
約１３重量％〜約１５重量％のスズと；
約０．５重量％〜約２．５重量％のアンチモンと；
約０．５重量％〜約１．５重量％の銅と；
約１重量％〜約４重量％のニッケルと；
約７４重量％〜約７５重量％のインジウムと；
約５重量％〜約８．５重量％の銀と；
約０．３重量％〜約１．５重量％の亜鉛とからなる、はんだ組成物。
［実施態様９０］
実施態様８９記載のはんだ組成物であって、前記元素混合物が実質的に、
約１５重量％のスズと；
約０．５重量％〜約１．５重量％のアンチモンと；
約０．５重量％〜約１．５重量％の銅と；
約１重量％のニッケルと；
約７５重量％のインジウムと；
約６重量％の銀と；
約０．５重量％〜約１．５重量％の亜鉛とからなる、はんだ組成物。
［実施態様９１］
実施態様９０記載のはんだ組成物であって、前記元素混合物が実質的に、
約１５重量％のスズと；
約１重量％のアンチモンと；
約１重量％の銅と；
約１重量％のニッケルと；
約７５重量％のインジウムと；
約６重量％の銀と；
約１重量％の亜鉛とからなる、はんだ組成物。
［実施態様９２］
実施態様８９記載のはんだ組成物であって、前記元素混合物が実質的に、
約１４重量％のスズと；
約０．５重量％〜約１．５重量％のアンチモンと；
約０．５重量％〜約１．５重量％の銅と；
約３重量％のニッケルと；
約７５重量％のインジウムと；
約５重量％の銀と；
約０．５重量％〜約１．５重量％の亜鉛とからなる、はんだ組成物。
［実施態様９３］
実施態様９２記載のはんだ組成物であって、前記元素混合物が実質的に、
約１４重量％のスズと；
約１重量％のアンチモンと；
約１重量％の銅と；
約３重量％のニッケルと；
約７５重量％のインジウムと；
約５重量％の銀と；
約１重量％の亜鉛とからなる、はんだ組成物。
［実施態様９４］
実施態様８９記載のはんだ組成物であって、前記元素混合物が実質的に、
約１３重量％のスズと；
約１．５重量％〜約２．５重量％のアンチモンと；
約０．５重量％〜約１．５重量％の銅と；
約４重量％のニッケルと；
約７４重量％のインジウムと；
約５重量％の銀と；
約０．５重量％〜約１．５重量％の亜鉛とからなる、はんだ組成物。
［実施態様９５］
実施態様９４記載のはんだ組成物であって、前記元素混合物が実質的に、
約１３重量％のスズと；
約２重量％のアンチモンと；
約１重量％の銅と；
約４重量％のニッケルと；
約７４重量％のインジウムと；
約５重量％の銀と；
約１重量％の亜鉛とからなる、はんだ組成物。